第1の外装基材、中心基材であるコアシート及び第2の外装基材を含み、これら少なくとも3つの基材がこの順序で積層された情報記録媒体であって、前記第1の外装基材及び第2の外装基材は、二軸延伸ポリエチレンテレフタレート樹脂または二軸延伸ポリエチレンナフタレート樹脂の層の表裏に保護樹脂層が形成されてなり、前記コアシートは、ポリ乳酸を主とした植物原料から成る樹脂を用いていることを特徴とする情報記録媒体。前記第1の外装基材及び第2の外装基材を構成する二軸延伸ポリエチレンテレフタレート樹脂または二軸延伸ポリエチレンナフタレート樹脂は、厚さが20~200μmの範囲であることを特徴とする請求項1に記載の情報記録媒体。前記二軸延伸ポリエチレンテレフタレート樹脂または二軸延伸ポリエチレンナフタレート樹脂の表裏に形成される保護樹脂層は、ポリエステル樹脂、ポリエステルウレタン樹脂、アクリル樹脂、塩化ビニル酢酸ビニル共重合体樹脂のいずれか一つの樹脂を主成分とし、5~15μmの厚さで、±0.5μmの範囲内で表裏が同じ厚みであることを特徴とする請求項1又は2に記載の情報記録媒体。前記保護樹脂層には、重量分率で0.1~5.0の割合で添加物が添加されていることを特徴とする請求項1~3のいずれか1項に記載の情報記録媒体。前記添加物の粒径は、1~20μmの範囲であることを特徴とする請求項4に記載の情報記録媒体。前記二軸延伸ポリエチレンテレフタレート樹脂または二軸延伸ポリエチレンナフタレート樹脂を用いた第1の外装基材と第2の外装基材とは、同一材料を使用し、かつ延伸方向を揃えて積層されていることを特徴とする請求項1~5のいずれか1項に記載の情報記録媒体。前記保護樹脂層の表面又は裏面には、印刷層が設けられていることを特徴とする請求項1~6のいずれか1項に記載の情報記録媒体。前記コアシートには、ポリ乳酸を主とした植物原料から成る樹脂が使用されていることを特徴とする請求項1~7のいずれか1項に記載の情報記録媒体。前記情報記録媒体は、コアシートに非接触ICチップとアンテナ素子が埋設された非接触型ICカードであることを特徴とする請求項1~8のいずれか1項に記載の情報記録媒体。前記情報記録媒体は、接触型ICカードモジュールがカード表面に具備された接触型ICカードであることを特徴とする請求項1~8のいずれか1項に記載の情報記録媒体。前記情報記録媒体は、第1の表面基材の表面に磁気記録層が具備された磁気カードであることを特徴とする請求項1~8のいずれか1項に記載の情報記録媒体。上記の対策では、情報記録媒体の耐熱性、耐久性は改善されるものの、多面付けシートにした場合、反りや変形が生じ易い。また、製品にした場合に傷付きやすいといった問題が残る。さらに、最近では、植物由来の原料から成る樹脂が注目されている。例えば、ポリ乳酸が挙げられる。これらは、樹脂そのものは生分解性を有するため環境負荷の小さい材料であると言える。この植物由来の原料から成る樹脂は、耐加水分解性を持つ添加剤を用いて、耐久性を持たせることができる。ところが、植物由来の原料から成る樹脂シートのみで、例えば、本発明で言う表裏の外装基材とコアシートを使用して情報記録媒体を作製した場合にあっては、使用中の変形が大きくなり易く、また、耐熱性や耐久性に劣るという課題がある。したがって、環境的負荷の小さい材料で、多面付けシートにした場合でも反りや変形が生じ難く、また、製品にした場合に傷付きやすいといった問題を解決できる情報記録媒体が望まれていた。本発明は、上記課題にもとづいてなされたものであり、その目的とするところは、環境的負荷の小さい植物原料から成る樹脂シートを用いた場合でも、反りが発生しにくく、傷の付きにくい情報記録媒体を提供することにある。上記課題を達成するために、請求項1の発明は、第1の外装基材、中心基材であるコアシート及び第2の外装基材を含み、これら少なくとも3つの基材がこの順序で積層された情報記録媒体であって、前記第1の外装基材及び第2の外装基材は、二軸延伸ポリエチレンテレフタレート樹脂または二軸延伸ポリエチレンナフタレート樹脂の層の表裏に保護樹脂層が形成されてなり、前記コアシートは、ポリ乳酸を主とした植物原料から成る樹脂を用いていることを特徴とする。請求項2の発明は、請求項1に記載の情報記録媒体にあって、前記第1の外装基材及び第2の外装基材を構成する二軸延伸ポリエチレンテレフタレート樹脂または二軸延伸ポリエチレンナフタレート樹脂は、厚さが20~200μmの範囲であることを特徴とする。請求項3の発明は、請求項1又は2に記載の情報記録媒体にあって、前記二軸延伸ポリエチレンテレフタレート樹脂または二軸延伸ポリエチレンナフタレート樹脂の表裏に形成される保護樹脂層は、ポリエステル樹脂、ポリエステルウレタン樹脂、アクリル樹脂、塩化ビニル酢酸ビニル共重合体樹脂のいずれか一つの樹脂を主成分とし、5~15μmの厚さで、±0.5μmの範囲内で表裏が同じ厚みであることを特徴とする。請求項4の発明は、請求項1~3のいずれか1項に記載の情報記録媒体にあって、前記保護樹脂層には、重量分率で0.1~5.0の割合で添加物が添加されていることを特徴とする。請求項5の発明は、請求項4に記載の情報記録媒体にあって、前記添加物の粒径は、1~20μmの範囲であることを特徴とする。請求項6の発明は、請求項1~5のいずれか1項に記載の情報記録媒体にあって、前記二軸延伸ポリエチレンテレフタレート樹脂または二軸延伸ポリエチレンナフタレート樹脂を用いた第1の外装基材と第2の外装基材とは、同一材料を使用し、かつ延伸方向を揃えて積層されていることを特徴とする。請求項7の発明は、請求項1~6のいずれか1項に記載の情報記録媒体にあって、前記保護樹脂層の表面又は裏面には、印刷層が設けられていることを特徴とする。請求項8の発明は、請求項1~7のいずれか1項に記載の情報記録媒体にあって、前記コアシートには、ポリ乳酸を主とした植物原料から成る樹脂が使用されていることを特徴とする。請求項9の発明は、請求項1~8のいずれか1項に記載の情報記録媒体にあって、前記情報記録媒体は、コアシートに非接触ICチップとアンテナ素子が埋設された非接触型ICカードであることを特徴とする。請求項10の発明は、請求項1~8のいずれか1項に記載の情報記録媒体にあって、前記情報記録媒体は、接触型ICカードモジュールがカード表面に具備された接触型ICカードであることを特徴とする。請求項11の発明は、請求項1~8のいずれか1項に記載の情報記録媒体にあって、前記情報記録媒体は、第1の表面基材の表面に磁気記録層が具備された磁気カードであることを特徴とする。本発明によれば、植物原料から成る樹脂シートを用いた場合でも、反りが発生しにくく、傷の付きにくい情報記録媒体を提供することができる。本発明を一実施形態に基づいて以下に詳細に説明する。本実施形態での情報記録媒体10は、図1に示すように、少なくとも第1の外装基材11、中心基材であるコアシート12及び第2の外装基材13を含み、これら3つの基材がこの記載の順序で積層されている。第1の外装基材11及び第2の外装基材13はいずれも二軸延伸ポリエチレンテレフタレート樹脂または二軸延伸ポリエチレンナフタレート樹脂1の層の表裏に保護樹脂層2を積層して形成したものである。ここで、第1の外装基材11及び第2の外装基材13を構成する二軸延伸ポリエチレンテレフタレート樹脂または二軸延伸ポリエチレンナフタレート樹脂1の層の厚さは20~200μmの範囲であることが好ましい。また、第1の外装基材11と第2の外装基材13とは同じ厚みとしてもよい。また、この二軸延伸ポリエチレンテレフタレート樹脂または二軸延伸ポリエチレンナフタレート樹脂1は表面が未処理のもの、コロナ放電のような表面処理を施したものや易接着層の付着されたもののいずれであってよい。さらには、延伸工程で発泡処理を施したものも含まれる。また、第1の外装基材11及び第2の外装基材13を構成する二軸延伸ポリエチレンテレフタレート樹脂または二軸延伸ポリエチレンナフタレート樹脂1は同一材料を使用し、かつ、延伸方向の向きを揃いて積層することが好ましい。保護樹脂層2としては、ポリエステル樹脂、ポリエステルウレタン樹脂、アクリル樹脂、塩化ビニル酢酸ビニル共重合体樹脂のいずれか一つの樹脂を主成分とするものであり、この保護樹脂層2の成分にはポリカーボネート樹脂、ポリフェニレンオキサイド樹脂等の耐熱性の高いエンジニアリングプラスチックも含まれる。そして、保護樹脂層2の厚さは5~15μmであり、±0.5μmの範囲内で表裏が同じ厚みとする。このように二軸延伸ポリエチレンナフタレート樹脂または二軸延伸ポリエチレンテレフタレート樹脂1の表裏に同じ厚さの保護樹脂層2を形成し、かつ第1の外装シート11と第2の外装シート13とを同じ厚みに構成しているので、情報記録媒体10の反りがほとんど無い。これまでのものでは、情報記録媒体10の表裏における保護樹脂層の種類が異なり、また、情報記録媒体10の表裏に厚みの異なる保護樹脂層を塗布していた。表裏に異なる樹脂を塗布したシートでは350mm×350mmの範囲で0.5~4.0cm程度の反りが発生していた。これに対し、本実施形態でのシートにあっては0~0.3mm以内の反り量になる。さらに、本実施形態での情報記録媒体10の保護樹脂層2には重量分率で0.1~5.0の割合で添加物が添加されている。この添加物としては、ポリエチレンワックス、ポリエステルワックス、フッ素系ワックス及びその他の樹脂系ワックスが該当する。この添加物の添加量を重量分率で0.1~5.0とすることで保護樹脂層2の透明性を維持するようにしている。また、添加物としてはこのような有機化合物の他に、シリカのようなケイ素系化合物、炭酸カルシウム、酸化チタン、カーボンブラックなどのような無機化合物も含まれる。また、保護樹脂層2における表面または裏面に印刷層を設けるとよい。保護樹脂層2の裏面となる面に印刷層を設ける場合には保護樹脂層2の透明性が高いことが好適する。そして、これらの添加物を樹脂に添加する際には粒径を1~20μmにして、保護樹脂層2の厚みと同レベルとする。このことにより情報記録媒体10は傷が付きにくいシートとなる。また、保護樹脂層2は、添加物を加えた上記の樹脂成分を溶媒に希釈して溶液化し、グラビアコート法等の塗布方法により二軸延伸ポリエチレンテレフタレート樹脂または二軸延伸ポリエチレンナフタレート樹脂1の両面にコーティングすることで形成することができる。このように情報記録媒体10はその表裏にワックスを主とした添加物が混入した保護樹脂層2を形成した第1の外装基材11及び第2の外装基材13が存在する。このため、傷が付きにくい情報記録媒体となる。また、中心基材となるコアシート12としては、植物原料から成り、耐熱性は具体的には、70~200°Cで軟化、流動する樹脂、例えば、ポリ乳酸樹脂を使用する。この中心基材となるコアシート12の例えばポリ乳酸は、比較的耐熱性の低い樹脂を用いることが好ましい。これによると、中心基材の樹脂が早く流動化する。このため、外装基材及びその印刷への負荷を吸収し、外観品質の劣化絵柄の歪み、割れ等を軽減する。また、第1の外装基材及び第2の外装基材を構成する層を二軸延伸ポリエチレンテレフタレート樹脂あるいは二軸延伸ポリエチレンナフタレート樹脂とすることでカードの形状に対する支配力を最大化することができる。例えば、ポリ乳酸を用いたコアシートに積層する第1の外装基材及び第2の外装基材に耐熱性の低い、例えばPETGEASTMANCHEMICALを組み合せたものでは、JISX6301の試験法に従い、50gの重りを、カード状情報記録媒体のカード端にぶら下げたとき、そのたわみ量が23mmの静曲げ強さであった。これに対して、ポリ乳酸を用いたコアシートに第1の外装基材及び第2の外装基材を二軸延伸ポリエチレンテレフタレート樹脂にした組み合せでは静曲げ強さが17mmとなり、腰が出て硬いカードシートとなった。規格の13~35のmmの範囲内での小さい曲りに納めることが容易である。次に、本発明の情報記録媒体を以下の実施例によりさらに詳細に説明する。第1の外装基材11及び第2の外装基材13を作製する。まず、略350mm×350mm、厚さ0.2mmの透明な二軸延伸ポリエチレンテレフタレート樹脂1のシートを準備する。また、中心基材となるコアシート12として、厚さが100μm、130μmおよび180μmの白色ポリ乳酸シート帝人株社製造数枚を準備する。別に、ポリエステル樹脂を主成分とし、ポリエチレンワックス等の添加物を樹脂量に対して重量分率で3.0添加して溶媒に溶かした溶液を、保護樹脂層2を形成させるための樹脂溶液として準備する。なお、添加物の粒径は1~20μmの範囲である。そして、この樹脂溶液をグラビアコート法により先に準備した二軸延伸ポリエチレンテレフタレート樹脂1のシートの表裏両面に塗布し、保護樹脂層2を形成する。この際、保護樹脂層の厚さは10μmであり、表側の保護樹脂層と裏側の保護樹脂層の厚みの差は±0.5μmの範囲内に収める。次に、図2に示すように、外装基材11の上に磁気テープ5を貼り付け、面一ラミネートにより磁気テープ5を外装基材11に埋め込む図1の状態を参照。このため、外装基材に形成させた保護樹脂層2は、磁気テープ5のエッジの平滑性を確保する働きをする。ついで、この外装基材の保護樹脂層2上にオフセット印刷法により個別絵柄印刷層7のデザイン印刷を行った図1の状態を参照。一方、IC素子3を含む非接触ICインレット4を挟むように複数枚の白色ポリ乳酸シートを積層して熱ラミネートし、ICインレット内蔵シートであるコアシート12を作製した。図2において、コアシート12は、熱ラミネート後の一体化された状態を示しているが、ラミネート前の状態では複数枚の白色ポリ乳酸シートが積層されている。次に、このコアシート12の表裏両面に、先に作製しておいた外装シート11、13となる、表裏両面に保護樹脂層をコートした透明な二軸延伸ポリエチレンテレフタレート樹脂1のシートを積層して熱ラミネートして、コアシート12と二軸延伸ポリエチレンテレフタレート樹脂1のシートを一体化し、図2に示すように、情報記録媒体が多数面付けされた多面付けシート20を作製する。この際、第1の外装基材11と第2の外装基材13とは延伸方向を揃えて積層する。また、カード強度を向上させるため、カードの長手方向にシートの流れ方向MD方向を配置することが望ましい。最後に、多面付けシート20を所定の情報記録媒体単体サイズに切断分離して所望の情報記録媒体10とする。この実施例では、情報記録媒体を磁気ストライブ付きの非接触型ICカードとしての構成で説明したが、本発明は磁気カードのみとしても適用できる。情報記録媒体はコアシートに非接触ICチップとアンテナ素子が埋設された非接触型ICカードであってもよい。このカードに接触型ICモジュールを既存の技術により埋め込むことにより接触型ICカードにも適用できる。情報記録媒体は、第1の表面基材の表面に磁気記録層が具備された磁気カードであってもよい。